(57)【特許請求の範囲】
【請求項１】
炭酸カルシウム粒子に酸化アルミニウムを複合する複合工程と、
上記複合工程前に、凝結剤により炭酸カルシウム粒子を凝結する粒子凝結工程と
を有し、
上記凝結前の炭酸カルシウム粒子の体積平均粒子径が０．２μｍ以上１０．０μｍ以下であり、
上記粒子凝結工程で炭酸カルシウム粒子の体積平均粒子径を０．４５μｍ以上１０．５μｍ以下とし、
上記複合工程でアルミニウム複合粒子の体積平均粒子径を２μｍ以上１２μｍ以下とするアルミニウム複合粒子の製造方法。
【請求項２】
上記複合工程で、アルミニウム塩を炭酸カルシウム粒子のスラリーに添加する請求項１に記載のアルミニウム複合粒子の製造方法。
【請求項３】
上記アルミニウム塩がアルミン酸ソーダである請求項２に記載のアルミニウム複合粒子の製造方法。
【発明の詳細な説明】
【技術分野】
【０００１】
本発明は、アルミニウム複合粒子の製造方法及びアルミニウム複合粒子に関する。
【背景技術】
【０００２】
紙の白色度、不透明度、印刷適性などを改善するために、紙には様々な填料が内添される。このような填料の紙への内添は、パルプスラリーに填料スラリーを添加することによって行うのが一般的である。この際、不透明度等の紙の品質向上のために填料添加量を増加させても、填料添加における機能向上効果が頭打ちになり、更に引っ張り強度や引裂き強度等の紙力低下問題を引き起こすと共に、過剰な填料は紙中に残留しにくくなり、填料の歩留まりが低下する。
【０００３】
そこで、抄紙の際に填料を紙中に留まらせる各種方法が提案されている。例えば、歩留向上剤として、パルプスラリーに高分子物質を添加する方法がある。この高分子物質としては、カチオン化澱粉等の天然高分子誘導体や、ポリエチレンイミン等の合成高分子物質が挙げられる。また、填料の水分散液（スラリー）中において、填料を凝集剤で予め凝集させ、この水分散液をパルプスラリーに添加し、抄紙する方法が提案されている。この填料の予備凝集の具体的方法としては、例えば、ジアリルジメチルアンモニウムクロライドをモノマーとするカチオン性高分子化合物を用い、混合後の抄紙用填料の平均粒子径を混合前の１．０〜２．０倍とする方法が提案されている（特許第４３２４０７３号公報参照）。
【０００４】
しかしながら、上述のように填料の平均粒子径を大きくする方法のみでは、填料の歩留りの向上に限界があり、歩留りの向上には更なる改善の余地がある。また、凝集により単純に填料の粒子径を大きくしただけでは、填料自身が有する不透明性向上効果が阻害されてしまう。さらに、上述のように填料を凝集剤で予め凝集する際、填料の凝集と相まって、水分散液（スラリー）の粘度が上昇するため、作業性が低下したり、所望以上の填料の凝集が生じたりする等の不都合が生じる。逆に、増粘を抑えるために添加する凝集剤の量を低下させると適度に凝集された填料を得ることができず、結果として填料の歩留りが低下するという不都合がある。
【先行技術文献】
【特許文献】
【０００５】
【特許文献１】特許第４３２４０７３号公報
【発明の概要】
【発明が解決しようとする課題】
【０００６】
本発明は、上述した実情に鑑みてなされたもので、スラリーの増粘を抑えつつ、填料として紙へ添加した際の歩留りが高く、かつ紙の白色度等を向上させることができる炭酸カルシウム粒子を用いたアルミニウム複合粒子の製造方法の提供を目的とする。
【課題を解決するための手段】
【０００７】
上記課題を解決するためになされた発明は、
炭酸カルシウム粒子に酸化アルミニウムを複合する複合工程を有するアルミニウム複合粒子の製造方法である。
【０００８】
当該製造方法によれば、炭酸カルシウム粒子に酸化アルミニウムを複合することによって、高い白色度、不透明度及び吸油量を有するアルミニウム複合粒子を得ることができる。また、当該アルミニウム複合粒子は、炭酸カルシウム粒子の表面がカチオン性の酸化アルミニウムで覆われ、アニオン性のパルプ原料に対し自己定着性を有するため、パルプ原料に添加した際に均一に分散しやすい。また、炭酸カルシウム粒子の表面に酸化アルミニウムを複合させることで、スラリーを増粘させることなく、粒径が十分大きく、かつシャープな粒度分布を有する粒子を得ることができる。従って、当該製造方法によれば、スラリーの増粘を抑えつつ、填料として紙へ添加した際の歩留りが高く、かつ紙の白色度、不透明度、吸油量等を向上させることができるアルミニウム複合粒子を得ることができる。
【０００９】
上記複合工程で、アルミニウム塩を炭酸カルシウム粒子のスラリーに添加するとよい。このようにアルミニウム塩を炭酸カルシウム粒子スラリーに添加することによって、より均一に酸化アルミニウムを炭酸カルシウム粒子の表面に付着させることができ、当該アルミニウム複合粒子の歩留り、白色度等をさらに向上させることができる。
【００１０】
当該製造方法においては、上記アルミニウム塩がアルミン酸ソーダであるとよい。このようにアルミニウム塩としてアルミン酸ソーダを用いることによって、このアルミン酸ソーダを鉱酸で中和することにより効率よく炭酸カルシウム粒子の表面に酸化アルミニウムを付着させることができる。
【００１１】
上記複合工程前に、凝結剤により炭酸カルシウム粒子を凝結する粒子凝結工程をさらに備えるとよい。このように酸化アルミニウムを複合する前に予め炭酸カルシウム粒子を凝結剤により凝結させることによって、当該製造方法によって得られるアルミニウム複合粒子の粒径を大きくし、かつ粒度分布をシャープにすることができる。そのため、アルミニウム複合粒子の歩留り、白色度等をさらに向上させることができる。また、市販の炭酸カルシウムスラリーには沈降防止を目的に分散剤が添加されていることが多く、この分散剤は炭酸カルシウム表面への酸化アルミニウムの付着及び凝集を阻害する。しかし、上記凝結剤を添加することによって分散剤の阻害効果を打ち消すことができ、結果として所望の粒子径及び粒度分布を得やすくすることができる。
【００１２】
上記製造方法により得られるアルミニウム複合粒子は、パルプ原料に添加した際の歩留りが高く、かつ高い白色度、不透明度及び吸油量を有する。
【００１３】
また、上記課題を解決するためになされた発明は、
炭酸カルシウム粒子とこれに複合される酸化アルミニウムとを有し、
アルミニウム含有率が５質量％以上４０質量％以下であるアルミニウム複合粒子である。
【００１４】
当該アルミニウム複合粒子は、炭酸カルシウム粒子に酸化アルミニウムが複合されており、アルミニウム含有率が上記範囲であることによって、高い白色度、不透明度及び吸油量を有し、さらに、炭酸カルシウム粒子の表面がカチオン性の酸化アルミニウムで覆われ、アニオン性のパルプ原料に対し自己定着性を有するため、パルプ原料に添加した際に均一に分散しやすい。従って、当該アルミニウム複合粒子は、スラリーの増粘を抑えつつ、紙へ添加した際の歩留りが高く、かつ紙の白色度、不透明度、吸油量等を向上させることができる。
【発明の効果】
【００１５】
以上説明したとおり、本発明のアルミニウム複合粒子の製造方法によれば、スラリーの増粘を抑えつつ、填料として紙へ添加した際の歩留りが高く、かつ紙の白色度等を向上させることができるアルミニウム複合粒子を得ることができる。
【図面の簡単な説明】
【００１６】
【図１】本発明のアルミニウム複合粒子の製造方法の一実施形態に用いられる装置を示す模式的概要図である。
【発明を実施するための形態】
【００１７】
以下、本発明のアルミニウム複合粒子の製造方法及びこの製造方法によって得られるアルミニウム複合粒子について詳説する。
【００１８】
＜アルミニウム複合粒子の製造方法＞
以下、当該アルミニウム複合粒子の製造方法の一実施形態を説明する。
【００１９】
当該アルミニウム複合粒子の製造方法は、
（１）凝結剤により炭酸カルシウム粒子を凝結する粒子凝結工程、及び
（２）炭酸カルシウム粒子を含有するスラリーにアルミニウム塩及び鉱酸を添加する複合工程
を有する。
【００２０】
当該アルミニウム複合粒子の製造に用いられる図１の装置は、凝結反応槽１、第一薬品添加槽２、第二薬品添加槽３、及び貯槽４をこの順に備える。
【００２１】
アルミニウム複合粒子の原料となる炭酸カルシウム粒子Ｘ１は、予め微粒子状に粉砕された炭酸カルシウム粒子が使用される。炭酸カルシウム粒子Ｘ１は、そのまま酸化アルミニウムを複合してもよいが、凝結反応槽１において凝結剤Ｇによって凝結されて炭酸カルシウム粒子凝結体Ｘ２とすることが好ましい。この炭酸カルシウム粒子凝結体Ｘ２は、アルミニウム塩及び鉱酸を第一薬品添加槽２及び第二薬品添加槽３において添加して撹拌することによって、表面に酸化アルミニウムが複合されたアルミニウム複合粒子Ｘ３となり、貯槽４に貯留される。
【００２２】
当該製造方法で用いる炭酸カルシウム粒子としては、天然石灰石を乾式あるいは湿式で機械粉砕して得られる重質炭酸カルシウム粒子、もしくは生石灰又は消石灰に二酸化炭素を吹き込み、中和反応により製造される軽質炭酸カルシウム（沈降性炭酸カルシウム）粒子を用いることができる。軽質炭酸カルシウムは、重質炭酸カルシウムに比べて均一な結晶構造を有するため、抄紙工程におけるワイヤーの摩耗を低減することができるほか、より高い白色度及び不透明度を紙に付与することができる。一方で、重質炭酸カルシウムは、生産コストが安価であるが、物理的な粉砕によって製造されるため不定型でブロードな粒度分布の構成を呈することからワイヤーの摩耗性が高く、内添用の填料として用いられることが少なかったが、当該製造方法においてアルミニウム複合粒子とすることで抄紙工程におけるワイヤーの摩耗を低減することが可能となるため、アルミニウム複合粒子の原料として好適に用いることができる。
【００２３】
＜粒径調節工程＞
当該製造方法においては、炭酸カルシウム粒子Ｘ１の体積平均粒子径を凝結や酸化アルミニウムの複合に好適な範囲とするための粒径調節工程を行うことが好ましい。この粒径調節工程においては、炭酸カルシウム粒子Ｘ１の体積平均粒子径が好適な範囲となるように粉砕、分級等を行う。炭酸カルシウム粒子Ｘ１の粉砕手段として用いられる粉砕機としては、例えば、ジェットミル、高速回転式ミル等の乾式粉砕機、又はアトライター、サンドグラインダー、ボールミル等の湿式粉砕機等を用いることができる。
【００２４】
上記炭酸カルシウム粒子Ｘ１の体積平均粒子径は、特に限定されるものではないが、その下限としては、０．２μｍが好ましく、１．０μｍがさらに好ましい。一方、炭酸カルシウム粒子Ｘ１の体積平均粒子径の上限としては、１０．０μｍが好ましく、５．０μｍがさらに好ましい。炭酸カルシウム粒子Ｘ１の体積平均粒子径が上記下限未満の場合は、十分な粒子径の凝結体を得るのに多数の粒子による凝結が必要となって凝結体が脆くなるため、抄紙工程において凝結体が崩れてアルミニウム複合粒子の歩留りが十分に得られないおそれがある。逆に、炭酸カルシウム粒子Ｘ１の体積平均粒子径が上記上限を超える場合は、炭酸カルシウム粒子Ｘ１の粒度分布がブロードになって、凝結を行ってもシャープな粒度分布が得られず、結果としてアルミニウム塩によるアルミニウム複合効果が不十分となるおそれがあるほか、粗大な粒径の粒子の存在により当該製造方法で得られるアルミニウム複合粒子を添加した紙の品質が劣化するおそれがある。なお、この炭酸カルシウム粒子Ｘ１の体積平均粒子径は、レーザー回折方式の粒度分布計（株式会社島津製作所製、型番：ＳＡ−ＬＤ−２２００）を使用して試料（炭酸カルシウム粒子Ｘ１）の粒度分布を測定し、全粒子の体積に対する累積体積が５０％になるときの粒子径（Ｄ５０）を求め、この粒子径を体積平均粒子径とするものである。
【００２５】
＜（１）粒子凝結工程＞
（１）粒子凝結工程においては、凝結反応槽１にて上記炭酸カルシウム粒子Ｘ１を凝結剤Ｇによって凝結することによって、炭酸カルシウム粒子凝結体Ｘ２を得る。
【００２６】
当該製造方法において用いる凝結剤Ｇとしては、特に限定されるものではなく、公知の合成系凝結剤を用いることができるが、炭酸カルシウム粒子Ｘ１を適度な粒子径へ凝結させ易いカチオン性の凝結剤が好ましい。このカチオン性凝結剤としては、例えば、ジアリルジメチルアンモニウムクロライド、カチオン性ポリアクリルアミド等を用いることができる。
【００２７】
上記凝結剤Ｇの質量平均分子量の下限としては、１０万が好ましく、２０万がさらに好ましい。一方、凝結剤Ｇの質量平均分子量の上限としては、１５０万が好ましく、８０万がさらに好ましい。凝結剤Ｇの分子量を上記範囲とすることで、炭酸カルシウム粒子Ｘ１を好適に凝結させることができる。凝結剤Ｇの質量平均分子量が上記下限未満の場合は、十分な凝結力が得られないおそれがある。逆に、凝結剤Ｇの質量平均分子量が上記上限を超える場合は、過度に粒径が大きい炭酸カルシウム粒子凝結体Ｘ２が形成され、粒度分布がブロードになって歩留まりが低下するおそれや、炭酸カルシウム粒子凝結体Ｘ２のスラリーに凝結剤Ｇを添加した場合に、粘度が高くなりすぎて作業性や歩留りが低下するおそれがある。特に、炭酸カルシウム粒子凝結体Ｘ２のスラリーの粘度が５００ｃｐｓを超えると、炭酸カルシウム粒子凝結体Ｘ２のスラリーを移送するポンプの負荷が大きくなるおそれや、アルミニウム複合粒子のパルプ原料との混合性が低下するおそれがある。また、抄紙系内の汚れが顕在化する不都合が生じるおそれがある。なお、質量平均分子量は、ゲル浸透クロマトグラフィー法（ＧＰＣ法）を用いて測定した数値である。
【００２８】
また、上記凝結剤Ｇのカチオン電荷密度の下限としては、３ｍｅｑ／ｇが好ましく、５ｍｅｑ／ｇがさらに好ましい。一方、このカチオン電荷密度の上限としては、２５ｍｅｑ／ｇが好ましく、２０ｍｅｑ／ｇがさらに好ましい。凝結剤Ｇのカチオン電荷密度を上記範囲とすることで、炭酸カルシウム粒子Ｘ１を好適に凝結させることができる。凝結剤Ｇのカチオン電荷密度が上記下限未満の場合は、十分な凝結力が得られないおそれがある。逆に、凝結剤Ｇのカチオン電荷密度が上記上限を超える場合は、炭酸カルシウム粒子Ｘ１の表面全体がカチオン電荷を帯びることによって、電荷による反発で凝結が生じにくくなる場合があるほか、過度に粒径が大きい炭酸カルシウム粒子凝結体Ｘ２が形成され、粒度分布がブロードになって歩留まりが低下するおそれがある。なお、このカチオン電荷密度は、凝結剤として複数の成分を用いる場合は、その凝結剤全体としてのカチオン電荷密度をいう。
【００２９】
本発明において、上記カチオン電荷密度は以下の方法で測定した値である。まず、試料をｐＨ４．０の水溶液に調整した後、流動電位法に基づく粒子荷電測定装置（Ｍｕｔｅｃｋ  ＰＣＤ−０３）にて、１／１０００規定のポリビニル硫酸カリウム水溶液を用いた滴定によって、アニオン要求量を測定する。得られたアニオン要求量を用いて下記式（１）によって、試料１ｇあたりのカチオン電荷密度（ｍｅｑ／ｇ）を計算する。
カチオン電荷密度＝Ａ／Ｂ×１０００      （１）
Ａ：ｐＨ４．０に調整した凝結剤水溶液のアニオン要求量（μｅｑ／ｌ）
Ｂ：凝結剤水溶液の固形分濃度（ｇ／ｌ）
【００３０】
なお、このように炭酸カルシウム粒子Ｘ１の凝結においては、質量平均分子量とカチオン電荷密度との両方において上述の好ましい範囲を有する凝結剤Ｇを用いることが、炭酸カルシウム粒子Ｘ１の凝結性とスラリーの増粘抑制との両方を好適に達成することができるため好ましい。この理由は定かではないが、例えば、凝結に係る理由としては、炭酸カルシウム粒子Ｘ１の表面の電荷分布にバラツキがあるため、所定範囲の分子量及びカチオン電荷密度を有するカチオン性合成高分子を用いることで電気的な凝結作用が発揮できるためであると考えられる。
【００３１】
上記凝結剤Ｇによって炭酸カルシウム粒子Ｘ１を凝結させる方法は、特に限定されるものではないが、例えば、炭酸カルシウム粒子Ｘ１を水に分散させて炭酸カルシウム粒子スラリーとし、この炭酸カルシウム粒子スラリーに凝結剤Ｇを添加し、攪拌する方法を用いることができる。このとき使用する攪拌装置としては、例えば、プロペラ羽根、タービン羽根、パドル翼等を用いることができる。
【００３２】
上述の炭酸カルシウム粒子スラリーに凝結剤Ｇを添加する方法を用いる場合は、炭酸カルシウム粒子スラリーにおける炭酸カルシウム粒子Ｘ１の固形分濃度としては、特に限定されるものではないが、１０質量％以上３０質量％以下が好ましい。炭酸カルシウム粒子スラリーの濃度を上記範囲とすることで、炭酸カルシウム粒子Ｘ１の凝結性の効率化とスラリー粘度の上昇の抑制との両立を図ることができる。炭酸カルシウム粒子スラリーの濃度が上記下限未満の場合は、凝結剤Ｇを添加しても、炭酸カルシウム粒子Ｘ１が好適なサイズにまで凝結しないおそれがある。逆に、炭酸カルシウム粒子スラリーの濃度が上記上限を超える場合は、粘度が高すぎて作業性が低下したり、また、炭酸カルシウム粒子凝結体Ｘ２の粒度分布がブロードになって、歩留まりが低下したりするおそれがある。
【００３３】
凝結剤Ｇは水溶液として炭酸カルシウム粒子スラリーに添加することが好ましい。また、凝結剤Ｇの添加量としては、炭酸カルシウム粒子Ｘ１の固形分に対して、固形分換算で１００ｐｐｍ以上３０００ｐｐｍ以下が好ましい。凝結剤Ｇの添加量が上記下限未満の場合は、炭酸カルシウム粒子Ｘ１を十分に凝集させることができず、歩留まりの向上効果が発揮されない場合がある。逆に、凝結剤Ｇの添加量が上記上限を超える場合は、スラリーの増粘が顕著に生じるおそれや、三次、四次凝集が生じ、当該製造方法で得られるアルミニウム複合粒子を添加した紙の紙力が低下するおそれがある。
【００３４】
粒子凝結工程を経て得られる炭酸カルシウム粒子凝結体Ｘ２の体積平均粒子径としては、炭酸カルシウム粒子Ｘ１の体積平均粒子径の１．１倍以上１０．０倍以下が好ましく、１．２倍以上８．０倍以下がさらに好ましく、１．３倍以上６．０倍以下が特に好ましい。また、炭酸カルシウム粒子凝結体Ｘ２の体積平均粒子径の下限としては、０．４５μｍが好ましく、１．０μｍがさらに好ましく、１．２μｍが特に好ましい。一方、炭酸カルシウム粒子凝結体Ｘ２の体積平均粒子径の上限としては、１０．５μｍが好ましく、８．４μｍがさらに好ましく、６．２μｍが特に好ましい。炭酸カルシウム粒子凝結体Ｘ２の体積平均粒子径を上記範囲とすることで、当該製造工程で得られるアルミニウム複合粒子の抄紙工程における歩留まりを効率的に向上させることができる。炭酸カルシウム粒子凝結体Ｘ２の体積平均粒子径が炭酸カルシウム粒子Ｘ１の体積平均粒子径の１．１倍未満又は０．４５μｍ未満の場合は、酸化アルミニウム複合時に十分な粒度が得られないおそれがある。逆に、炭酸カルシウム粒子凝結体Ｘ２の体積平均粒子径が炭酸カルシウム粒子Ｘ１の体積平均粒子径の１０．０倍を超える場合は、凝結体が脆くなるため、抄紙工程において凝結体が崩れて当該製造方法によって得られるアルミニウム複合粒子の歩留りが十分に得られないおそれがある。また、炭酸カルシウム粒子凝結体Ｘ２の体積平均粒子径が１０．５μｍを超える場合は、当該製造方法で得られるアルミニウム複合粒子の粒子径が大きくなりパルプ繊維間の空隙に入り込めずに添加した紙の不透明度を低下させるおそれがある。なお、炭酸カルシウム粒子凝結体Ｘ２の体積平均粒子径は、凝結剤Ｇの添加量、炭酸カルシウム粒子Ｘ１の体積平均粒子径等によって調節することができる。
【００３５】
＜（２）複合工程＞
（２）複合工程においては、炭酸カルシウム粒子凝結体Ｘ２を含有するスラリーにアルミニウム塩及び鉱酸を添加する。この炭酸カルシウム粒子スラリーは、例えば、上述の粒子凝結工程で得られた炭酸カルシウム粒子凝結体Ｘ２を含有するスラリーをそのまま用いることができる。
【００３６】
当該製造方法で用いる上記アルミニウム塩としては、特に限定されるものではないが、例えば、硫酸バンド（硫酸アルミニウム）、アルミン酸ソーダ等を用いることができる。これらの中でも、鉱酸による中和によって効率よく酸化アルミニウムを複合させることができるアルミン酸ソーダが特に好ましい。また、アルミン酸ソーダを用いることで、炭酸カルシウム粒子が含有する炭酸カルシウムを分解して酸化カルシウムを発生させることがなく、パルプスラリーに添加した際のスラリーの粘度を低減することができる。
【００３７】
本工程は、炭酸カルシウム粒子凝結体Ｘ２にアルミン酸ソーダＡ及び鉱酸Ｎを添加することによって酸化アルミニウムを炭酸カルシウム粒子凝結体Ｘ２に複合させる。具体的には、炭酸カルシウム粒子凝結体Ｘ２のスラリーを一定の液温、好ましくは６０℃から１００℃に加熱して攪拌しながら、密閉容器内で所定の圧力に保持し、アルミン酸ソーダＡ及び鉱酸Ｎを添加する。炭酸カルシウム粒子スラリーの液温を６０℃から１００℃の範囲で、より好ましくは８０℃付近の極力一定の液温としつつアルミン酸ソーダＡ及び鉱酸Ｎを添加することで、鉱酸Ｎによってアルミン酸ソーダＡが中和され、アルミン酸ソーダＡが含有する酸化アルミニウムを炭酸カルシウム粒子凝結体Ｘ２の表面に析出させることができる。当該製造方法においては、このように炭酸カルシウム粒子凝結体Ｘ２の表面に酸化アルミニウムを被覆させるため、炭酸カルシウム粒子凝結体Ｘ２が含有する酸化カルシウムが水中で水酸化カルシウムに反応することを抑制して、スラリーの増粘を抑えることができると考えられる。
【００３８】
本工程においては、アルミン酸ソーダＡを上記スラリーに添加した後に鉱酸Ｎを添加することが好ましい。このように先にアルミン酸ソーダＡを添加することによって、酸化アルミニウムを炭酸カルシウム粒子凝結体Ｘ２の表面に均質に析出させることができる。
【００３９】
本工程における攪拌時の上記スラリーの温度としては６０℃以上１００℃以下が好ましい。スラリーの温度が上記範囲未満の場合は、酸化アルミニウムが十分な強度で炭酸カルシウム粒子凝結体Ｘ２と複合されず、抄紙時に酸化アルミニウムが剥離するおそれがある。逆に、スラリーの温度が上記範囲を超える場合は、製造が困難になるほか、炭酸カルシウム粒子凝結体Ｘ２の表面が緻密に酸化アルミニウムで被覆されるため、アルミニウム複合粒子Ｘ３の吸油量が低下するおそれがある。
【００４０】
本工程において炭酸カルシウム凝結体含有スラリーにおける炭酸カルシウム粒子凝結体Ｘ２の固形分濃度の下限としては、１０質量％が好ましく、１５質量％がさらに好ましい。一方、炭酸カルシウム粒子凝結体Ｘ２の固形分濃度の上限としては、３０質量％が好ましく、２５質量％がさらに好ましい。炭酸カルシウム粒子凝結体Ｘ２の濃度が上記範囲未満の場合は、酸化アルミニウム複合反応が鈍くなりアルミニウム複合粒子Ｘ３の生産性が悪化するおそれがある。逆に、炭酸カルシウム粒子凝結体Ｘ２の濃度が上記範囲を超える場合は、スラリーの粘度が上昇して炭酸カルシウム粒子凝結体Ｘ２の分散性が低下するおそれがある。
【００４１】
アルミン酸ソーダＡの添加量の下限としては、炭酸カルシウム粒子１００質量部に対して５質量部が好ましく、８質量部がさらに好ましく、１０質量部が特に好ましい。一方で、アルミン酸ソーダＡの添加量の上限としては、４０質量部が好ましく、３５質量部がさらに好ましく、２５質量部が特に好ましい。アルミン酸ソーダＡの添加量が上記上限未満の場合は、炭酸カルシウム粒子凝結体Ｘ２に酸化アルミニウムが十分に複合されず、パルプ原料との結合力が弱まり、歩留まりの向上効果が発揮されない場合がある。逆に、アルミン酸ソーダＡの添加量が上記上限を超える場合は、生産コストが高くなるばかりで、歩留り向上の効果が頭打ちとなるおそれがある。
【００４２】
本工程において用いる鉱酸Ｎとしては、特に限定されるものではなく、例えば、硫酸、塩酸、硝酸等を用いることができる。これらの中でも、コスト及びハンドリングの観点から硫酸が特に好ましい。
【００４３】
本工程において用いる鉱酸Ｎの濃度としては、０．１ｍｏｌ／Ｌ以上５．０ｍｏｌ／Ｌ以下が好ましい。鉱酸Ｎの濃度が上記範囲未満の場合は、アルミン酸ソーダＡが十分に中和されず、酸化アルミニウムが炭酸カルシウム粒子凝結体Ｘ２に十分複合されないおそれがある。逆に、鉱酸Ｎの濃度が上記範囲を超える場合は、局部的な反応が生じて、酸化アルミニウムが偏在して形成され、得られるアルミニウム複合粒子Ｘ３の歩留り向上効果等が低下するおそれがある。
【００４４】
本工程における最終反応液は中性から弱アルカリ性の範囲が好ましく、ｐＨは８以上１１以下が好ましい。ｐＨが上記範囲未満の場合は、鉱酸Ｎの過剰添加により、酸化アルミニウムが均質に形成されず、当該製造方法によって得られるアルミニウム複合粒子Ｘ３の歩留り向上効果等が低下するおそれがある。逆に、ｐＨが上記範囲を超える場合は、アルミン酸ソーダＡと鉱酸Ｎとの反応が鈍って炭酸カルシウム粒子凝結体Ｘ２の表面に酸化アルミニウムが複合されにくくなるため、当該製造方法によって得られるアルミニウム複合粒子Ｘ３の不透明度が低下するおそれがある。
【００４５】
上記複合工程は、所定の処理量毎にこの工程を繰り返すバッチ式、又は連続して工程を実行する連続式で行うことができるが、生産効率の観点からは、連続式を採用することが好ましい。
【００４６】
上記複合工程を連続式で行う場合は、例えば次のような手順で図１に従ってアルミニウム複合粒子を製造することができる。この手順では、まず、第一薬品添加槽２に連続的に炭酸カルシウム粒子凝結体Ｘ２及びアルミン酸ソーダＡを供給し、所定の温度及び圧力下でこれらを撹拌する。この第一薬品添加槽２で得られたスラリーは、第二薬品添加槽３に連続的に移送される。第二薬品添加槽３に移送された上記スラリーには鉱酸Ｎが添加され、さらに撹拌された後、連続的に貯槽４に移送される。第二薬品添加槽３は一定の容積を有するため、上記スラリーが貯槽４に移送されるまでの間に、反応が進行して炭酸カルシウム粒子凝結体Ｘ２の表面に酸化アルミニウムが析出し、アルミニウム複合粒子Ｘ３が形成される。このアルミニウム複合粒子Ｘ３を含有するスラリーは、貯槽４に貯留され、填料、顔料等として抄紙製造ラインに供給される。
【００４７】
＜アルミニウム複合粒子＞
本発明のアルミニウム複合粒子は、上記製造方法によって得ることが好ましいが、上記製造方法以外の炭酸カルシウム粒子に酸化アルミニウムを複合させる方法で得てもよい。
【００４８】
当該アルミニウム複合粒子の体積平均粒子径の下限としては、２μｍが好ましく、３μｍがさらに好ましい。一方、アルミニウム複合粒子の体積平均粒子径の上限としては、１２μｍが好ましく、１０μｍがさらに好ましい。アルミニウム複合粒子の体積平均粒子径が上記範囲未満の場合は、不透明度及び吸油量が十分得られないおそれがある。逆に、アルミニウム複合粒子の体積平均粒子径が上記範囲を超える場合は、アルミニウム複合粒子の歩留りの向上効果が発揮されないおそれや不透明性が低下するおそれがある。
【００４９】
当該アルミニウム複合粒子のアルミニウム含有率の下限としては、５質量％が好ましく、８質量％がさらに好ましい。一方、アルミニウム複合粒子のアルミニウム含有率の上限としては、４０質量％が好ましく、３５質量％がさらに好ましい。アルミニウムの含有率が上記範囲未満の場合は、カチオン性が十分得られず、アルミニウム複合粒子の添加時の歩留り向上効果が十分得られないおそれがある。逆に、アルミニウムの含有率が上記範囲を超える場合は、アルミニウム複合粒子とパルプ原料との定着効果が高くなりすぎて、原料スラリーの粘度が高くなりすぎるおそれや、アルミニウム複合粒子が均一に分散しないおそれがある。また、アルミニウム複合粒子の不透明度が低下するおそれがある。
【００５０】
当該アルミニウム複合粒子の吸油量の下限としては、３５ｍｌ／１００ｇが好ましく、４２ｍｌ／１００ｇがさらに好ましい。一方、アルミニウム複合粒子の吸油量の上限としては、１２０ｍｌ／１００ｇが好ましく、８０ｍｌ／１００ｇがさらに好ましい。アルミニウム複合粒子の吸油量を上記範囲とすることで、アルミニウム複合粒子が添加された紙のインク乾燥性等を向上させることができる。吸油量が上記範囲未満の場合は、アルミニウム複合粒子が添加された紙のインク乾燥性向上の効果が得られないおそれがある。逆に、吸油量が上記範囲を超える場合は、アルミニウム複合粒子が添加された紙のインクの吸収性が高くなりすぎて、インクの沈み込みによる発色性の劣化が生じるおそれがある。
【００５１】
当該アルミニウム複合粒子は、適度な粒子径とパルプ原料への自己定着性を有するため、填料として紙へ添加した際の歩留りが高い。さらに、高い白色度、不透明度、吸油量を有するため、添加された紙の白色度、不透明度、インク乾燥性等を向上させることができる。また、当該アルミニウム複合粒子は、密度が小さく嵩高性を有するため、嵩高紙の填料として好適に用いることができる。
【実施例】
【００５２】
以下、実施例によって本発明をさらに具体的に説明するが、本発明は以下の実施例に限定されるものではない。
【００５３】
なお、本実施例における各測定値は以下の方法にて測定した値である。
【００５４】
（ア）アルミニウム複合粒子の体積平均粒子径（単位：μｍ）
アルミニウム複合粒子サンプル１０ｍｇを超音波分散機（出力：８０Ｗ）で３分間分散させた。この溶液を用いて、レーザー粒径分布測定装置（株式会社島津製作所製、型番：ＳＡ−ＬＤ−２２００）により平均粒子径を測定した。
【００５５】
（イ）アルミニウム含有率（単位：質量％）
Ｘ線粉末回折装置（理学電機株式会社製、型番：ＲＡＤ２）を用いたＸ線回析法によって測定した。計測条件は、Ｃｕ−Ｋα−湾曲モノクロメーターを４０ＫＶ−４０ｍＡ、発散スリットを１ｍｍ、散乱スリットを１ｍｍ、受光スリットを０．３ｍｍ、走査速度を０．８度／分、走査範囲を２θ＝７〜８５度、サンプリングを０．０２度とした。
【００５６】
（ウ）灰分（炭酸カルシウム粒子）歩留（単位：％）
１．０％濃度に希釈したＬＢＫＰからなるパルプスラリーに３０％の灰分となるようにアルミニウム複合粒子スラリーを添加した後、パルプ濃度が０．７５％となるよう希釈した。このパルプスラリーを歩留試験機（ＢＴＧ社製、型番：ＤＦＲ−０５）へ７００ｃｃ投入し、５０秒攪拌した後に、６０ｍｅｓｈのワイヤーで濾過し、濾液を１００ｃｃ採取した。このパルプスラリー及び濾液についてそれぞれ灰分濃度を測定し、下記式（２）により灰分（填料）歩留りを算出した。
灰分歩留り＝１００×（Ａ−Ｂ）／Ａ    ・・・    （２）
Ａ：パルプスラリーの灰分濃度（ｇ／ｌ）
Ｂ：濾液の灰分濃度（ｇ／ｌ）
【００５７】
（エ）吸油量（単位：ｍｌ／１００ｇ）
ＪＩＳ−Ｋ５１０１−１３−１に記載の「顔料試験方法−第１３部：吸油量−第１節：精製あまに油法」に準拠し、以下の方法で測定した。１０５〜１１０℃で２時間乾燥したアルミニウム複合粒子のサンプル２〜５ｇをガラス板にとり、精製あまに油（酸価４以下のもの）をビュレットから少量ずつアルミニウム複合粒子サンプルの中央に滴下するとともに都度ヘラで練り合わせ、この作業を繰り返してサンプル全体が滑らかな硬さを有する１本の棒状体に成形された時点の精製あまに油の滴下量を求め、下記式（３）によって吸油量を算出した。
吸油量＝（あまに油滴下量（ｍｌ）×１００）／複合粒子質量（ｇ）      （３）
【００５８】
（実施例１）
粗粉砕した石灰石を用い、ビーズミルを用いて体積平均粒子径（Ｄ５０）が４．０μｍとなるように微粉砕し、原料の重質炭酸カルシウムスラリーを得た。
【００５９】
上記炭酸カルシウム粒子スラリーに、凝結剤（ハイモ株式会社製  ハイマックスＳＣ−１００）を炭酸カルシウム粒子の固形分に対して固形分換算で２００ｐｐｍ添加した。凝結剤を添加後の炭酸カルシウム粒子の体積平均粒子径（Ｄ５０）は４．６μｍであった。
【００６０】
次に、炭酸カルシウムの固形分濃度が２０質量％となるように調節した上記炭酸カルシウム粒子スラリーに、第一添加薬品として炭酸カルシウム粒子１００質量部に対して１５質量部のアルミン酸ソーダを添加し、さらに第二添加薬品として濃度が０．２〜４．０ｍｏｌ／Ｌの希硫酸をｐＨが９となる量を添加して加熱攪拌し、アルミニウム複合粒子を得た。攪拌時の温度は８０℃とした。
【００６１】
（実施例２〜１０）
上記実施例１と同様の方法を用い、表１に示した反応条件等によってアルミニウム複合粒子を製造した。表１に記載されていない条件は、実施例１と同様である。ただし、実施例４は、炭酸カルシウム粒子スラリーに希硫酸を添加した後にアルミン酸ソーダを添加して加熱攪拌を行った。
【００６２】
（比較例１）
実施例１と同じ条件で凝結させた炭酸カルシウム粒子をそのまま用いた。
【００６３】
実施例１〜１０及び比較例１の粒子について、上述した方法で体積平均粒子径（Ｄ５０）、アルミニウム含有率、灰分歩留及び吸油量を測定した。測定結果を表１に示す。
【表１】
0005878389.tif 000002
【００６４】
表１に示すように、本発明の製造方法によれば、紙へ添加した際の歩留りが高く、高い吸油量を有するアルミニウム複合粒子を得ることができる。
【産業上の利用可能性】
【００６５】
本発明のアルミニウム複合粒子の製造方法によれば、スラリーの増粘を抑えつつ、填料として紙へ添加した際の歩留りが高く、かつ紙の白色度等を向上させることができるアルミニウム複合粒子を得ることができる。このアルミニウム複合粒子は、紙への填料や顔料として好適に用いることができる。
【符号の説明】
【００６６】
１  凝結反応槽
２  第一薬品添加槽
３  第二薬品添加槽
４  貯槽
Ｘ１  炭酸カルシウム粒子
Ｘ２  炭酸カルシウム粒子凝結体
Ｘ３  アルミニウム複合粒子
Ｇ  凝結剤
Ａ  アルミン酸ソーダ
Ｎ  鉱酸
【図１】
0005878389.tif 000003